(57)【要約】【課題】内装壁としての外観を損ねることなく、しかも確実な殺菌効果が得られと共に、施工時、運搬時、収納時において、極めて扱いが容易な内装用殺菌ボードを提供する。【解決手段】石膏ボード１を構成するボード原紙２の表面に殺菌層３を設ける。この殺菌層３は、1μm〜50μmの微粉末に粉砕したヨウ素吸着樹脂Ａを珪藻土に3％〜10％混入して設ける。該殺菌層３の表面にヨウ素吸着樹脂Ａが混入されていない珪藻土からなる珪藻土層４を形成する。該珪藻土層４の表面に吸湿性の紙材からなる被覆層５を設ける。【選択図】  図１
0003138863.tif 000002
【実用新案登録請求の範囲】
【請求項１】
石膏ボードを構成するボード原紙の室内側表面にヨウ素吸着樹脂を混入した珪藻土からなる殺菌層を設け、該殺菌層の表面にヨウ素吸着樹脂が混入されていない珪藻土からなる珪藻土層を設け、該珪藻土層の表面に透湿性の紙材からなる被覆層を設けたことを特徴とする内装用殺菌ボード。
【請求項２】
石膏ボードを構成するボード原紙の室内側表面にヨウ素吸着樹脂を混入した珪藻土からなる殺菌層を設け、該殺菌層の表面に石膏を混入した珪藻土からなる珪藻土層を設け、該珪藻土層の表面に透湿性の紙材からなる被覆層を設けたことを特徴とする内装用殺菌ボード。
【請求項３】
前記珪藻土層は、重量比１０〜２０％の石膏を混入した請求項２記載の内装用殺菌ボード。
【請求項４】
石膏ボードを構成するボード原紙の室内側表面にヨウ素吸着樹脂を混入した珪藻土からなる殺菌層を設け、該殺菌層の表面にヨウ素吸着樹脂が混入されていない珪藻土からなる珪藻土層が鏝塗り仕上げで形成されていることを特徴とする内装用殺菌ボード。
【請求項５】
石膏ボードを構成するボード原紙の室内側表面にヨウ素吸着樹脂を混入した珪藻土からなる殺菌層を設けると共に、石膏ボードの端部近傍の殺菌層が薄く形成され、石膏ボードの端部相互を接合した部分の殺菌層に新たな殺菌層が補填されて均一の殺菌層が設けられ、該殺菌層の表面にネットを介してヨウ素吸着樹脂が混入されていない珪藻土からなる珪藻土層が鏝塗り仕上げで形成されたことを特徴とする内装用殺菌ボード。
【請求項６】
前記殺菌層は、1μm〜50μmの微粉末に粉砕したヨウ素吸着樹脂を珪藻土に3％〜10％混入したものである請求項１又は２又は４又は５記載の内装用殺菌ボード。
【請求項７】
前記殺菌層の前記ヨウ素吸着樹脂は、強塩基性を有する陰イオン交換樹脂に分子状ヨウ素を15％〜40％結合したものである請求項１又は２又は４乃至６いずれか記載の内装用殺菌ボード。
【考案の詳細な説明】
【技術分野】
【０００１】
本考案は、石膏ボードとヨウ素吸着樹脂を使用した内装用殺菌ボードに係り、一般住宅や集合住宅、病院、老人ホームなどの各種建築物の壁面や天井に使用される内装用の壁材として好適な内装用殺菌ボードに関する。
【背景技術】
【０００２】
強塩基性を有する陰イオン交換樹脂にヨウ素を結合させたヨウ素吸着樹脂を用いた殺菌方法が特許文献１に開示されている。この殺菌方法は、空中微生物を含有する空気の殺菌方法であり、ヨウ素化強塩基性アニオン交換樹脂からなるデマンド型殺菌剤樹脂に、空気中の微生物を接触させて殺菌するものである。このデマンド型殺菌剤樹脂とは、陰イオン交換樹脂にヨウ素を結合させたヨウ素吸着樹脂を示す。また、デマンド型殺菌とは、ヨウ素吸着樹脂の特性である殺菌作用を示し、マイナスイオンを帯びたバクテリアやウィルス黴などが近づくと、樹脂内部に結合されているプラスイオンを帯びたヨウ素が、イオン交換作用によって遊離し、ウィルスや細菌を瞬時に殺菌する作用である。放出されるヨウ素の量は、バクテリアやウィルスなどの数に相応する量だけが交換放出され、余分なヨウ素を放出することがなく、所謂デマンドリリースメカニズムと称されている。
【０００３】
このようなヨウ素吸着樹脂の特性を利用した殺菌壁材が特許文献２に記載されている。この殺菌壁材は、当考案者が先に提案したもので、通気性を有する壁材にヨウ素系殺菌材を混入した壁材である。このヨウ素系殺菌材として、強塩基性を有する陰イオン交換樹脂にヨウ素を吸着させたヨウ素吸着樹脂を使用する。また、通気性を有する壁材として、繊維壁材、珪藻土、漆喰、ブラスターを選択し、0.001ｍ3の壁材中に30g〜300ｇのヨウ素系殺菌材を混入するものである。
【０００４】
ところが、特許文献２の如く、繊維壁材、珪藻土、漆喰、ブラスターにヨウ素吸着樹脂を混入すると、ヨウ素独自の色素が壁材の色を変色させるので、白色や淡色系の壁材を用いる場合に、すべて茶褐色に変色し、壁材の元の色に形成することができない不都合があった。しかも、殺菌効果を高めるために、このヨウ素吸着樹脂を多量に混入するほどヨウ素の色が濃く出てしまい、また、変色しないように少なくすると十分な殺菌効果が得られず、内装壁の殺菌効果と外観効果とが相反するものであった。
【０００５】
このような壁材の変色を防止するには、ヨウ素吸着樹脂を混入した壁材の表面に、ヨウ素吸着樹脂を混入しない壁材を上塗りする手段もあるが、特許文献１記載のヨウ素吸着樹脂や特許文献２記載の殺菌壁材では、上塗りによってデマンド型殺菌効果が著しく低下するので、殺菌壁材で囲まれた室内の菌を実用的レベルまで殺菌することが困難である。
【０００６】
そこで、当出願人は、更に特許文献３に記載の除菌用内装壁構造及びその成形方法を発明している。この発明によると、内装壁としての外観を損ねることなく、しかも確実な殺菌効果が得られるものである。
【特許文献１】特許第３２８９８３１号公報
【特許文献２】特開平１０−３１７５２９号公報
【特許文献３】特開２００６−１１２０４４号公報
【考案の開示】
【考案が解決しようとする課題】
【０００７】
ところが、特許文献４に記載の内装壁構造によると、表面に珪藻土が露出しているので予め除菌用内装壁を成形しておくと、この内装壁を天井や室内に張り付ける際に、表面の珪藻土が散乱するおそれがあった。また、この内装壁を石膏ボードのように積重ねて運搬し、あるいは収納管理する際においても表面に露出している珪藻土が内装壁の扱いを困難にしていた。
【０００８】
そこで本考案は上述の課題を解決すべく案出されたもので、内装壁としての外観を損ねることなく、しかも確実な殺菌効果が得られと共に、施工時、運搬時、収納時において、極めて扱いが容易な内装用殺菌ボードの提供を目的とするものである。
【課題を解決するための手段】
【０００９】
上述の目的を達成すべく本考案における第１の手段は、石膏ボード１を構成するボード原紙２の室内側表面にヨウ素吸着樹脂Ａを混入した珪藻土からなる殺菌層３を設け、該殺菌層３の表面にヨウ素吸着樹脂Ａが混入されていない珪藻土からなる珪藻土層４を設け、該珪藻土層４の表面に透湿性の紙材からなる被覆層５を設けたことにある。
【００１０】
第２の手段は、石膏ボード１を構成するボード原紙２の室内側表面にヨウ素吸着樹脂Ａを混入した珪藻土からなる殺菌層３を設け、該殺菌層３の表面に石膏Ｂを混入した珪藻土からなる珪藻土層４を設け、該珪藻土層４の表面に透湿性の紙材からなる被覆層５を設けたことにある。
【００１１】
第３の手段の前記珪藻土層４は、重量比１０〜２０％の石膏Ｂを混入したものである。
【００１２】
第４の手段は、石膏ボード１を構成するボード原紙２の室内側表面にヨウ素吸着樹脂Ａを混入した珪藻土からなる殺菌層３を設け、該殺菌層３の表面にヨウ素吸着樹脂Ａが混入されていない珪藻土からなる珪藻土層４を鏝塗り仕上げで形成されていることにある。
【００１３】
第５の手段は、石膏ボード１を構成するボード原紙２の室内側表面にヨウ素吸着樹脂Ａを混入した珪藻土からなる殺菌層３を設けると共に、石膏ボード１の端部近傍の殺菌層３が薄く形成され、石膏ボード１の端部相互を接合した部分の殺菌層３に新たな殺菌層３が補填されて均一の殺菌層３が設けられ、該殺菌層３の表面にネット６を介してヨウ素吸着樹脂Ａが混入されていない珪藻土からなる珪藻土層４が鏝塗り仕上げで形成されたことにある。
【００１４】
第６の手段の前記殺菌層３は、1μm〜50μmの微粉末に粉砕したヨウ素吸着樹脂Ａを珪藻土に3％〜10％混入したものである。
【００１５】
第７の手段の前記殺菌層３の前記ヨウ素吸着樹脂Ａは、強塩基性を有する陰イオン交換樹脂に分子状ヨウ素を15％〜40％結合したことを課題解消のための手段とする。
【考案の効果】
【００１６】
本考案の請求項１に記載の如く、透湿性の紙材からなる被覆層５を設けたことにより、殺菌層３の殺菌効果を減ずることなく、確実な殺菌効果が得られと共に、施工時、運搬時、収納時等において、珪藻土層４の損傷を防止することができるので、本考案ボードの扱いが極めて容易になるものである。
【００１７】
請求項２、３では、珪藻土層４に混入した石膏Ｂの作用で紙材を使用した被覆層５との接着力を高めることができる。
【００１８】
請求項４によると、鏝塗り仕上げで形成した珪藻土層４は、表面を強固に形成できるので表面形状を自由に変化せしめることが可能であり、しかも、被覆層５を省略することもできる。
【００１９】
請求項５では、石膏ボード１相互の接合部分に再度設けた殺菌層３と、ネット６を介して設けられた被覆層５とにより、接合部分に生じ易いクラックを防止することが可能である。
【００２０】
請求項６、７により、ヨウ素吸着樹脂から出る色素に影響されることなく、内装壁の外観を損ねることなく使用することが可能になった。しかも、ヨウ素吸着樹脂が混入されない珪藻土で珪藻土層４を設け、さらに透湿性の紙材を使用した被覆層５を設けたボードでも、確実なデマンド型殺菌効果が得られるものになる。
【００２１】
このように、本考案によると、例えば喘息など各種の疾病を誘引する高稠性真菌が室内に侵入してきても本考案ボードにて殺菌することができるので、一般住宅や集合住宅は勿論、病院、老人ホームなどの各種建築物の壁面や天井に使用される内装用殺菌ボードとして最適である。
【考案を実施するための最良の形態】
【００２２】
本考案壁構造の最良の形態は、石膏ボード１を構成するボード原紙２の表面に、1μm〜50μmの微粉末に粉砕したヨウ素吸着樹脂Ａを珪藻土に3％〜10％混入した殺菌層３を形成し、該殺菌層３の表面にヨウ素吸着樹脂Ａが混入されていない珪藻土からなる珪藻土層４を形成し、該珪藻土層４の表面に透湿性の紙材からなる被覆層５を設けることにより当初の目的を達成するものである。
【実施例】
【００２３】
本考案の基本的構成は、石膏ボード１の室内側表面に、殺菌層３、珪藻土層４、被覆層５といった複数の層を順に設けたボードとして形成されている。
【００２４】
石膏ボード１は、ボード原紙２の内部に焼き石膏が充填硬化された石膏ボード１が用いられており、例えば455×910mm、910×910mm、910×1820mmなどのサイズで使用されるものである。本考案では、この石膏ボード１を構成するボード原紙２の室内側表面に殺菌層３を設けたものである。
【００２５】
殺菌層３は、ヨウ素吸着樹脂Ａを混入した珪藻土にて構成されている。このヨウ素吸着樹脂Ａは、強塩基性を有する陰イオン交換樹脂に分子状ヨウ素を15％〜40％結合したもので、1μm〜50μmの微粉末に粉砕したヨウ素吸着樹脂Ａを珪藻土に3％〜10％混入して殺菌層３を形成する。殺菌に適した殺菌層３の厚みは最低でも２mm程度が必要である。
【００２６】
珪藻土層４は、該殺菌層３の表面に設けられる層で、ヨウ素吸着樹脂Ａが混入されていない珪藻土が使用される。この珪藻土層４は、１００％の珪藻土を使用するほか、重量比１０〜２０％の石膏Ｂを混入した珪藻土を用いることで、紙材を使用した被覆層５との接合力を高めることが可能である。この珪藻土層４は、前記殺菌層３と同じ厚みに形成するのが好ましい。
【００２７】
被覆層５は、珪藻土層４の表面に設けられる層で、透湿性の紙材を張り付けたものである。この紙材は、本考案ボードの室内壁面の外観性を良好にすると共に、珪藻土層４の型崩れ等を防止し、更に、本考案ボードの調湿性を図るものである。したがって、被覆層５を張り付ける接着剤についても透湿性あるいは通気性に優れたものが好ましい。
【００２８】
図１に示す実施例では、５mm厚の石膏ボード１に、２mm厚の殺菌層３と２mm厚の珪藻土層４、更に吸水性のある紙材からなる被覆層５を設けたものである。このようなボードでは、全体の厚みが約９mmとなるが、石膏ボード１を厚くして１２mm、１５mm程度のボードにすることも可能である。
【００２９】
また、図２に示す実施例では、珪藻土層４に用いる珪藻土に重量比１０〜２０％の石膏Ｂを混入したものである。このように石膏Ｂを混入することで、珪藻土層４の表面に設ける被覆層５の紙の繊維に石膏Ｂの針状結晶が食い込んで、珪藻土層４と被覆層５との接合力を高めることができるものである。
【００３０】
図３に示す実施例では、珪藻土層４を鏝塗り仕上げで形成したボードを示している。この実施例では、鏝塗り仕上げによって珪藻土層４の表面を固定できるので、被覆層５を省略している。
【００３１】
図４に示す実施例は半製品としての殺菌ボードを示している。図示例では、殺菌層３を設ける際に、石膏ボード１の端部に向けて暫時薄くなるテーパーを形成したものである。これは、ボード端部を接合すると、この接合部に沿って表面の層に亀裂が生じることがあり、その亀裂を防止するために、予め石膏ボード１の端部付近の殺菌層３を予め薄く形成したものである。
【００３２】
そして、このような殺菌ボードを接合した後には、図５に示す如き施工を行う。まず、石膏ボード１端部近傍の薄くなった殺菌層３に後塗りで殺菌層３を設けて殺菌層３の厚みを均一にする。次に、均一になった殺菌層３の表面に寒冷紗等のネット６を被覆し、このネット６表面に珪藻土層４を設けるものである。この場合、珪藻土層４はネット６に鏝塗りするので、被覆層５は必要ない。
【００３３】
本考案で使用する前記殺菌層３は、1μm〜50μmの微粉末に粉砕したヨウ素吸着樹脂Ａを珪藻土に3％〜10％混入したものである。また、このヨウ素吸着樹脂Ａは、強塩基性を有する陰イオン交換樹脂に分子状ヨウ素を15％〜40％結合させたもので、本考案のヨウ素吸着樹脂Ａは1μm 〜50μm の微粉末に粉砕されたものを使用する。また、本考案で使用する強塩基性を有する陰イオン交換樹脂とは、例えばポリスチレンに4級アンモニウム基が付いた樹脂を用い、従来周知の製法で、一般的な含有量となる15％〜40％に分子状ヨウ素を結合させたヨウ素吸着樹脂を使用するものである。
【００３４】
実験により、ヨウ素吸着樹脂Ａを重量比3％の割合で壁材に混入した際に、デマンド型殺菌効果が得られている。また、ヨウ素吸着樹脂Ａの混入量が10％を超えると、ヨウ素の色素が強くなり、被覆層５まで影響を与えるおそれが生じると共に、内装壁の製造コストが極めて高くなる不都合もあり、現実的な使用は困難となる。したがって、殺菌層３へのヨウ素吸着樹脂Ａの混合量は、3％〜10％の範囲で設定し、最適な値は6％とするものである。
【００３５】
また、粉砕したヨウ素吸着樹脂Ａの粒径が1μmを下回ると粉砕作業が極めて困難になる。一方、珪藻土の粒子は、およそ粒径50μm程度であることから、ヨウ素吸着樹脂Ａの粒径を珪藻土と同径程度のものまで混合して使用することが可能である。しかし、ヨウ素吸着樹脂Ａが珪藻土の粒子サイズを超える場合、壁材の物理的強度が低下することになる。したがって本発明に用いるヨウ素吸着樹脂Ａの粒径は1μm 〜50μmが好適である。
【００３６】
尚、本考案は図示例に限定されるものではなく、各部の寸法や構成等は、本考案の要旨を変更しない範囲内での設計変更は自由に行うことができる。
【図面の簡単な説明】
【００３７】
【図１】本考案ボードの一実施例を示す要部断面図である。
【図２】本考案ボードの一実施例を示す要部断面図である。
【図３】本考案ボードの一実施例を示す要部断面図である。
【図４】本考案ボードの一実施例を示す要部断面図である。
【図５】本考案ボードを使用した施工例を示す要部断面図である。
【符号の説明】
【００３８】
Ａ  ヨウ素吸着樹脂
Ｂ  石膏
１  石膏ボード
２  ボード原紙
３  殺菌層
４  珪藻土層
５  被覆層
６  ネット
【図１】
0003138863.tif 000003
【図２】
0003138863.tif 000004
【図３】
0003138863.tif 000005
【図４】
0003138863.tif 000006
【図５】
0003138863.tif 000007